(57)【要約】【課題】表面平滑性に優れ、さらに、高温高周波特性等の半導体特性に優れた積層構造体およびその半導体装置を提供する。【解決手段】ε型の酸化物半導体結晶を主成分とする第１の半導体膜と、酸化スズなどの正方晶の結晶構造を有する酸化物半導体結晶を主成分とする第２の半導体膜とが積層されている積層構造体を用いて、高電子移動度トランジスタ（ＨＥＭＴ）、ヘテロ接合バイポーラ・トランジスタ（ＨＢＴ）などの半導体装置のヘテロ接合構造に用いる。【選択図】なし【特許請求の範囲】
【請求項１】
ε型の酸化物半導体結晶を主成分とする第１の半導体膜と、正方晶の結晶構造を有する酸化物半導体結晶を主成分とする第２の半導体膜とが積層されていることを特徴とする積層構造体。
【請求項２】
第１の半導体膜の主成分がガリウムを含む請求項１記載の積層構造体。
【請求項３】
第１の半導体膜の主成分がε−Ｇａ２Ｏ３またはその混晶を含む請求項１または２に記載の積層構造体。
【請求項４】
第２の半導体膜の主成分がスズを含む請求項１〜３のいずれかに記載の積層構造体。
【請求項５】
第２の半導体膜の主成分がＳｎＯ２またはその混晶を含む請求項１〜４のいずれかに記載の積層構造体。
【請求項６】
ヘテロ接合を有する半導体構造であって、請求項１〜５のいずれかに記載の積層構造体を含むことを特徴とする半導体構造。
【請求項７】
電極と半導体層とを少なくとも含む半導体装置であって、前記半導体層に、請求項１〜５のいずれかに記載の積層構造体または請求項６記載の半導体構造が用いられていることを特徴とする半導体装置。
【請求項８】
トランジスタ、記憶素子、発光素子、光電変換素子または太陽電池である請求項７記載の半導体装置。
【請求項９】
パワーデバイスである請求項７または８に記載の半導体装置。
【請求項１０】
高周波デバイスである請求項７〜９のいずれかに記載の半導体装置。
【請求項１１】
半導体装置を備える半導体システムであって、前記半導体装置が、請求項８〜１０のいずれかに記載の半導体装置である半導体システム。
【発明の詳細な説明】
【技術分野】
【０００１】
本発明は、ヘテロ接合を有する半導体構造として有用な積層構造体並びに前記積層構造体を用いた半導体装置及びシステムに関する。
【背景技術】
【０００２】
高耐圧、低損失および高耐熱を実現できる次世代のスイッチング素子として、バンドギャップの大きな酸化ガリウム（Ｇａ２Ｏ３）を用いた半導体装置が注目されており、インバータなどの電力用半導体装置への適用が期待されている。当該酸化ガリウムは、非特許文献１によると、インジウムやアルミニウムをそれぞれ、あるいは組み合わせて混晶することによりバンドギャップ制御することが可能であり、ＩｎＡｌＧａＯ系半導体として極めて魅力的な材料系統を構成している。ここでＩｎＡｌＧａＯ系半導体とはＩｎＸＡｌＹＧａＺＯ３（０≦Ｘ≦２、０≦Ｙ≦２、０≦Ｚ≦２、Ｘ＋Ｙ＋Ｚ＝１．５〜２．５）を示し、酸化ガリウムを内包する同一材料系統として俯瞰することができる。
【０００３】
特許文献１には、ε―Ｇａ２Ｏ３単結晶をＨＶＰＥで成膜する方法が記載されている。しかしながら、ε―Ｇａ２Ｏ３単結晶は、α−Ｇａ２Ｏ３等とは異なり、半導体装置として適用するにはまだまだ課題がある結晶構造を有しており、半導体装置として具体的に適用できるレベルには至っていなかった。また、異なる結晶構造（例えば、六方晶構造）を有する結晶膜とのヘテロ接合も考えられるが、表面平滑性が悪くなり、高温高周波特性において満足のいくものを得ることができなかった。
【先行技術文献】
【特許文献】
【０００４】
【特許文献１】特開２０１７−７８７１号公報
【非特許文献】
【０００５】
【非特許文献１】金子健太郎、「コランダム構造酸化ガリウム系混晶薄膜の成長と物性」、京都大学博士論文、平成２５年３月
【発明の概要】
【発明が解決しようとする課題】
【０００６】
本発明は、表面平滑性に優れ、さらに、高温高周波特性等の半導体特性に優れた積層構造体およびその半導体装置を提供することを目的とする。
【課題を解決するための手段】
【０００７】
本発明者らは、上記目的を達成すべく鋭意検討した結果、ε型の酸化物半導体結晶を主成分とする第１の半導体膜と、正方晶の結晶構造を有する酸化物半導体結晶を主成分とする第２の半導体膜とを積層すると、六方晶の結晶構造を有するものよりも、表面平滑性に優れるだけでなく、高温高周波特性に優れた、半導体装置に有用な積層構造体が得られることを知見し、このような積層構造体が従来の問題を一挙に解決できるものであることを見出した。
また、本発明者らは、上記知見を得た後、さらに検討を重ねて本発明を完成させるに至った。
【０００８】
すなわち、本発明は、以下の発明に関する。
［１］  ε型の酸化物半導体結晶を主成分とする第１の半導体膜と、正方晶の結晶構造を有する酸化物半導体結晶を主成分とする第２の半導体膜とが積層されていることを特徴とする積層構造体。
［２］  第１の半導体膜の主成分がガリウムを含む前記［１］記載の積層構造体。
［３］  第１の半導体膜の主成分がε−Ｇａ２Ｏ３またはその混晶を含む前記［１］または［２］に記載の積層構造体。
［４］  第２の半導体膜の主成分がスズを含む前記［１］〜［３］のいずれかに記載の積層構造体。
［５］  第２の半導体膜の主成分がＳｎＯ２またはその混晶を含む前記［１］〜［４］のいずれかに記載の積層構造体。
［６］  ヘテロ接合を有する半導体構造であって、前記［１］〜［５］のいずれかに記載の積層構造体を含むことを特徴とする半導体構造。
［７］  電極と半導体層とを少なくとも含む半導体装置であって、前記半導体層に、前記［１］〜［５］のいずれかに記載の積層構造体または前記［６］記載の半導体構造が用いられていることを特徴とする半導体装置。
［８］  トランジスタ、記憶素子、発光素子、光電変換素子または太陽電池である前記［７］記載の半導体装置。
［９］  パワーデバイスである前記［７］または［８］に記載の半導体装置。
［１０］  高周波デバイスである前記［７］〜［９］のいずれかに記載の半導体装置。
［１１］  半導体装置を備える半導体システムであって、前記半導体装置が、前記［８］〜［１０］のいずれかに記載の半導体装置である半導体システム。
【発明の効果】
【０００９】
本発明の積層構造体およびその半導体装置は、表面平滑性に優れ、さらに、高温高周波特性等の半導体特性に優れている。
【図面の簡単な説明】
【００１０】
【図１】実施例において用いられる成膜装置（ミストＣＶＤ装置）の概略構成図である。
【図２】高電子移動度トランジスタ（ＨＥＭＴ）の好適な一例を模式的に示す図である。
【図３】ヘテロ接合バイポーラ・トランジスタ（ＨＢＴ）の好適な一例を模式的に示す図である。
【図４】電源システムの好適な一例を模式的に示す図である。
【図５】システム装置の好適な一例を模式的に示す図である。
【図６】電源装置の電源回路図の好適な一例を模式的に示す図である。
【図７】実施例におけるＸＲＤ測定結果を示す図である。
【図８】実施例におけるＡＦＭの観察結果を示す図である。
【発明を実施するための形態】
【００１１】
本発明の積層構造体は、ε型の酸化物半導体結晶を主成分とする第１の半導体膜と、正方晶の結晶構造を有する酸化物半導体結晶を主成分とする第２の半導体膜とが積層されていることを特長とする。
【００１２】
第１の半導体膜は、ε型の酸化物半導体結晶を主成分とする膜であれば特に限定されない。ドーパントを含んでいてもよいし、オフ角を有していてもよい。
【００１３】
第１の半導体膜に含まれるドーパントは特に限定されず、公知のものであってよい。前記ドーパントとしては、例えば、スズ、ゲルマニウム、ケイ素、チタン、ジルコニウム、バナジウム、ニオブ、または鉛等のｎ型ドーパント、またはｐ型ドーパントなどが挙げられる。本発明においては、前記ドーパントが、スズ、ゲルマニウムまたはケイ素であるのが好ましい。ドーパントの含有量は、第１の半導体膜の組成中、０．００００１原子％以上であるのが好ましく、０．００００１原子％〜２０原子％であるのがより好ましく、０．００００１原子％〜１０原子％であるのが最も好ましい。このような好ましい範囲とすることで、第１の半導体膜の電気特性をより向上させることができる。
【００１４】
また、第１の半導体膜は、オフ角を有していてもよい。「オフ角」とは、所定の結晶面（主面）を基準面として形成される傾斜角をいい、通常、所定の結晶面（主面）と結晶成長面とのなす角度をいう。前記オフ角の傾斜方向は特に限定されないが、好適には例えば０．２°〜８．０°などが挙げられる。このような好ましいオフ角を有することにより、前記半導体膜の半導体特性、特に移動度がさらにより優れたものになる。
【００１５】
また、本発明においては、第１の半導体膜が、インジウム、ガリウムまたはアルミニウムを主成分として含むのが好ましく、ガリウムを少なくとも含むのがより好ましく、ε−Ｇａ２Ｏ３またはその混晶を含むのが最も好ましい。なお、「主成分」とは、例えば前記酸化物半導体結晶がε―Ｇａ２Ｏ３である場合、膜中の金属元素中のガリウムの原子比が０．５以上の割合でε―Ｇａ２Ｏ３が含まれていればそれでよい。本発明においては、前記膜中の金属元素中のガリウムの原子比が０．７以上であることが好ましく、０．８以上であるのがより好ましい。
【００１６】
第２の半導体膜は、正方晶の結晶構造を有する酸化物半導体結晶を主成分とする膜であれば特に限定されない。ドーパントを含んでいてもよいし、オフ角を有していてもよい。
【００１７】
第２の半導体膜に含まれるドーパントは特に限定されず、公知のものであってよい。前記ドーパントとしては、例えば、錫、ガリウム、アンチモン、フッ素、アルミニウム、インジウム、硼素、ゲルマニウム、ケイ素、チタン、ジルコニウム、バナジウムまたはニオブなどが挙げられる。本発明においては、前記ドーパントが、アンチモンまたはフッ素であるのが好ましく、アンチモンであるのがより好ましい。ドーパントの含有量は、第２の半導体膜の組成中、０．００００１原子％以上であるのが好ましく、０．００００１原子％〜２０原子％であるのがより好ましく、０．００００１原子％〜１０原子％であるのが最も好ましい。このような好ましい範囲とすることで、第２の半導体膜の電気特性をより向上させることができる。
【００１８】
また、第２の半導体膜は、オフ角を有していてもよい。「オフ角」とは、所定の結晶面（主面）を基準面として形成される傾斜角をいい、通常、所定の結晶面（主面）と結晶成長面とのなす角度をいう。前記オフ角の傾斜方向は特に限定されないが、好適には例えば０．２°〜８．０°などが挙げられる。このような好ましいオフ角を有することにより、前記半導体膜の半導体特性、特に移動度がさらにより優れたものになる。
【００１９】
また、本発明においては、第２の半導体膜が、インジウム、ガリウム、チタンまたはスズを主成分として含むのが好ましく、スズを少なくとも含むのが、界面における半導体特性がより優れたものになるので、より好ましく、ＳｎＯ２またはその混晶を含むのが最も好ましい。なお、「主成分」とは、例えば、第２の半導体膜の主成分がＳｎＯ２である場合、膜中の金属元素中のスズの原子比が０．５以上の割合でＳｎＯ２が含まれていればそれでよい。本発明においては、前記膜中の金属元素中のスズの原子比が０．７以上であることが好ましく、０．８以上であるのがより好ましい。
【００２０】
また、第１の半導体膜および第２の半導体膜（以下、まとめて前記半導体膜ともいう）の厚さは、特に限定されず、１μｍ以下であってもよいし、１μｍ以上であってもよい。また、前記半導体膜の形状等は特に限定されず、四角形状（正方形状、長方形状を含む）であっても、円形状（半円形状を含む）であっても、多角形状であってもよい。前記半導体膜の表面積は、特に限定されず、３ｍｍ角以上であるのが好ましく、５ｍｍ角以上であるのがより好ましく、直径５０ｍｍ以上であるのが最も好ましい。本発明においては、前記半導体膜が、膜表面の光学顕微鏡による観察において、中心３ｍｍ角領域にクラックを有しないのが好ましく、中心５ｍｍ角領域にクラックを有しないのがより好ましく、中心９．５ｍｍ角領域にクラックを有しないのが最も好ましい。また、前記半導体膜は、単結晶膜であってもよいし、多結晶膜であってもよいが、単結晶膜であるのが好ましい。
【００２１】
また、本発明においては、第２の半導体膜を成膜した後に、第２の半導体膜上に第１の半導体膜を成膜するのが、より表面平滑性に優れた積層構造体を得ることができるため、好ましい。なお、前記半導体膜の成膜手段については、本発明の目的を阻害しない限り、特に限定されない。以下、前記半導体膜の好ましい製造方法について説明する。
【００２２】
前記半導体膜の好ましい製造方法としては、例えば図１のようなミストＣＶＤ装置を用いて、原料溶液を霧化または液滴化し（霧化・液滴化工程）、得られたミストまたは液滴をキャリアガスで成膜室内に搬送し（搬送工程）、ついで成膜室内で前記ミストまたは液滴を熱反応させることによって、結晶基板上に、半導体膜を成膜する（成膜工程）ことなどが挙げられる。本発明においては、バッファ層が形成されていてもよい結晶基板を用いることが好ましい。
【００２３】
（結晶基板）
前記結晶基板としては、特に限定されないが、主面の全部または一部にε型の結晶構造を有している基板、コランダム型の結晶構造を有している基板、六方晶の結晶構造を有している基板、β型の結晶構造を有している基板、正方晶の結晶構造を有している基板または立方晶の結晶構造を有している基板などが好適な例として挙げられ、このような好適な基板が、結晶成長面側の主面の全部または一部に前記結晶構造を有している基板であるのが好ましく、結晶成長面側の主面の全部に前記結晶構造を有している基板であるのがより好ましい。また、前記結晶基板は、オフ角を有してしてもよい。前記結晶基板の基板形状は、板状であって、前記半導体膜の支持体となるものであれば特に限定されない。絶縁体基板であってもよいし、半導体基板であってもよいし、導電性基板であってもよい。前記基板の形状は、特に限定されず、略円形状（例えば、円形、楕円形など）であってもよいし、多角形状（例えば、３角形、正方形、長方形、５角形、６角形、７角形、８角形、９角形など）であってもよく、様々な形状を好適に用いることができる。本発明においては、前記基板の形状を好ましい形状にすることにより、基板上に形成される膜の形状を設定することができる。また、本発明においては、大面積の基板を用いることもでき、このような大面積の基板を用いることによって、前記半導体膜の面積を大きくすることができる。前記結晶基板の基板材料は、本発明の目的を阻害しない限り、特に限定されず、公知のものであってよい。例えば、α−Ａｌ２Ｏ３、ＧａＮ、Ｓｉ、Ｇｅ、ＳｉＣ、β−Ｇａ２Ｏ３などが挙げられる。本発明においては、前記結晶基板が、コランダム型の結晶構造を有している基板であるのが、第２の半導体膜をより良好に成膜し、さらに、第２の半導体膜上に第１の半導体膜をより良好に成膜することができるため、好ましい。
【００２４】
前記バッファ層としては、例えば、酸化鉄、酸化ガリウム、酸化アルミニウム及びこれらの混晶などが挙げられる。本発明においては、前記バッファ層が、ε型の結晶構造、六方晶の結晶構造、正方晶の結晶構造またはβ型の結晶構造だけでなく、コランダム構造やアモルファス構造を有していてもよい。前記バッファ層の積層手段は特に限定されず、公知の積層手段であってよく、前記半導体膜の成膜手段と同様であってもよい。
【００２５】
（霧化・液滴化工程）
霧化・液滴化工程は、前記原料溶液を霧化または液滴化する。前記原料溶液の霧化手段または液滴化手段は、前記原料溶液を霧化または液滴化できさえすれば特に限定されず、公知の手段であってよいが、本発明においては、超音波を用いる霧化手段または液滴化手段が好ましい。超音波を用いて得られたミストまたは液滴は、初速度がゼロであり、空中に浮遊するので好ましく、例えば、スプレーのように吹き付けるのではなく、空間に浮遊してガスとして搬送することが可能なミストであるので衝突エネルギーによる損傷がないため、非常に好適である。液滴サイズは、特に限定されず、数ｍｍ程度の液滴であってもよいが、好ましくは５０μｍ以下であり、より好ましくは０．１〜１０μｍである。
【００２６】
（原料溶液）
前記原料溶液は、ミストＣＶＤにより、前記半導体膜が得られる溶液であれば特に限定されない。前記原料溶液としては、例えば、金属の有機金属錯体（例えばアセチルアセトナート錯体等）やハロゲン化物（例えばフッ化物、塩化物、臭化物またはヨウ化物等）の水溶液などが挙げられる。前記金属としては、例えば、ガリウム、インジウム、アルミニウム、スズまたはチタン等が挙げられる。原料溶液中の金属の含有量は、本発明の目的を阻害しない限り特に限定されないが、好ましくは、０．００１モル％〜５０モル％であり、より好ましくは０．０１モル％〜５０モル％である。
【００２７】
また、原料溶液には、ドーパントが含まれていてもよい。原料溶液にドーパントを含ませることにより、イオン注入等を行わずに、結晶構造を壊すことなく、半導体膜の導電性を容易に制御することができる。前記ドーパントとしては、例えば前記金属が少なくともガリウムを含む場合には、スズ、ゲルマニウム、ケイ素または鉛などのｎ型ドーパント等が挙げられる。また、例えば、前記金属が少なくともスズを含む場合には、アンチモンまたはフッ素などのドーパントが挙げられる。前記ドーパントの濃度は、通常、約１×１０１６／ｃｍ３〜１×１０２２／ｃｍ３であってもよいし、また、ドーパントの濃度を例えば約１×１０１７／ｃｍ３以下の低濃度にしてもよいし、ドーパントを約１×１０２０／ｃｍ３以上の高濃度で含有させてもよい。本発明においては、ドーパントの濃度が１×１０２０／ｃｍ３以下であるのが好ましく、５×１０１９／ｃｍ３以下であるのがより好ましい。
【００２８】
原料溶液の溶媒は、特に限定されず、水等の無機溶媒であってもよいし、アルコール等の有機溶媒であってもよいし、無機溶媒と有機溶媒との混合溶媒であってもよい。本発明においては、前記溶媒が水を含むのが好ましく、水または水とアルコールとの混合溶媒であるのがより好ましく、水であるのが最も好ましい。前記水としては、より具体的には、例えば、純水、超純水、水道水、井戸水、鉱泉水、鉱水、温泉水、湧水、淡水、海水などが挙げられるが、本発明においては、超純水が好ましい。
【００２９】
（搬送工程）
搬送工程では、キャリアガスでもって前記ミストまたは前記液滴を成膜室内に搬送する。前記キャリアガスは、本発明の目的を阻害しない限り特に限定されず、例えば、酸素、オゾン、窒素やアルゴン等の不活性ガス、または水素ガスやフォーミングガス等の還元ガスが好適な例として挙げられる。また、キャリアガスの種類は１種類であってよいが、２種類以上であってもよく、流量を下げた希釈ガス（例えば１０倍希釈ガス等）などを、第２のキャリアガスとしてさらに用いてもよい。また、キャリアガスの供給箇所も１箇所だけでなく、２箇所以上あってもよい。キャリアガスの流量は、特に限定されないが、０．０１〜２０Ｌ／分であるのが好ましく、１〜１０Ｌ／分であるのがより好ましい。希釈ガスの場合には、希釈ガスの流量が、０．００１〜５Ｌ／分であるのが好ましく、０．１〜５Ｌ／分であるのがより好ましい。
【００３０】
（成膜工程）
成膜工程では、成膜室内で前記ミストまたは液滴を熱反応させることによって、基体上に、半導体膜を成膜する。熱反応は、熱でもって前記ミストまたは液滴が反応すればそれでよく、化学反応であってもよいし、物理反応であってもよい。その他の反応であってもよい。反応条件等も本発明の目的を阻害しない限り特に限定されない。本工程においては、前記熱反応を、通常、溶媒の蒸発温度以上の温度で行うが、高すぎない温度（例えば１０００℃）以下が好ましく、２００℃〜６００℃がより好ましく、２５０℃〜５５０℃が最も好ましい。また、熱反応は、本発明の目的を阻害しない限り、真空下、非酸素雰囲気下、還元ガス雰囲気下および酸素雰囲気下のいずれの雰囲気下で行われてもよく、また、大気圧下、加圧下および減圧下のいずれの条件下で行われてもよいが、本発明においては、大気圧下で行われるのが好ましい。なお、膜厚は、成膜時間を調整することにより、設定することができる。
【００３１】
上記のようにして得られた半導体膜は、電気特性、特に移動度に優れているだけでなく、クラックが低減されており、工業的に有用なものである。そして、このような半導体膜を第１の半導体膜および第２の半導体膜としてそれぞれ積層し、ヘテロ接合を有する半導体構造とすることにより、高温高周波特性により優れた構造とすることができる。このような半導体構造は、そのままで、または公知の処理手段（例えば洗浄手段、研磨手段、エッチング手段、剥離手段等）による処理の後、半導体装置等に好適に用いることができ、とりわけ、パワーデバイスに有用である。
【００３２】
また、前記半導体装置は、電極が半導体層の片面側に形成された横型の素子（横型デバイス）と、半導体層の表裏両面側にそれぞれ電極を有する縦型の素子（縦型デバイス）に分類することができ、本発明においては、横型デバイスにも縦型デバイスにも好適に用いることができる。前記半導体装置としては、具体的には、例えば、トランジスタ、記憶素子、発光素子または太陽電池などが挙げられる。また、本発明においては、前記半導体装置が、高周波特性を活用する高周波デバイスであるのも好ましく、このような半導体装置としては、例えば、高電子移動度トランジスタ（ＨＥＭＴ）、ヘテロ接合バイポーラ・トランジスタ（ＨＢＴ）などが挙げられる。
【００３３】
以下、本発明の積層構造体を半導体層に適用した場合の好適な例を、図面を用いて説明するが、本発明は、これらの例に限定されるものではない。なお、以下に例示する半導体装置において、本発明の目的を阻害しない限り、さらに他の層（例えば絶縁体層、半絶縁体層、導体層、半導体層、緩衝層またはその他中間層等）などが含まれていてもよいし、また、緩衝層（バッファ層）なども適宜省いてもよい。
【００３４】
（ＨＥＭＴ）
図２は、本発明に係る高電子移動度トランジスタ（ＨＥＭＴ）の一例を示している。図２のＨＥＭＴは、バンドギャップの広いｎ型半導体層１２１ａ、バンドギャップの狭いｎ型半導体層１２１ｂ、ｎ＋型半導体層１２１ｃ、半絶縁体層１２４、緩衝層１２８、ゲート電極１２５ａ、ソース電極１２５ｂおよびドレイン電極１２５ｃを備えている。
【００３５】
なお、各電極の材料は、公知の電極材料であってもよく、前記電極材料としては、例えば、Ａｌ、Ｍｏ、Ｃｏ、Ｚｒ、Ｓｎ、Ｎｂ、Ｆｅ、Ｃｒ、Ｔａ、Ｔｉ、Ａｕ、Ｐｔ、Ｖ、Ｍｎ、Ｎｉ、Ｃｕ、Ｈｆ、Ｗ、Ｉｒ、Ｚｎ、Ｉｎ、Ｐｄ、ＮｄもしくはＡｇ等の金属またはこれらの合金、酸化錫、酸化亜鉛、酸化レニウム、酸化インジウム、酸化インジウム錫（ＩＴＯ）、酸化亜鉛インジウム（ＩＺＯ）等の金属酸化物導電膜、ポリアニリン、ポリチオフェン又はポリピロ−ルなどの有機導電性化合物、またはこれらの混合物並びに積層体などが挙げられる。前記電極の形成は、例えば、真空蒸着法またはスパッタリング法などの公知の手段により行うことができる。
【００３６】
ｎ＋型半導体層は、特に限定されないが、バンドギャップの広いｎ型半導体層１２１ａまたはバンドギャップの狭いｎ型半導体層１２１ｂの主成分と同じかまたは類似している半導体を主成分とするのが好ましい。
【００３７】
前記積層構造体は、バンドギャップの広いｎ型半導体層１２１ａ、バンドギャップの狭いｎ型半導体層１２１ｂにそれぞれ用いることができる。このようにして用いることにより、高温高周波特性により優れ、さらに、高温高耐圧等の半導体特性により優れた半導体装置を実現することができる。
【００３８】
（ＨＢＴ）
図３は、本発明に係るヘテロバイポーラ・トランジスタ（ＨＢＴ）の一例を示している。図３のＨＢＴは、エミッタ層２２１、ベース層２２２、コレクタ層２２３、サブコレクタ層２２４、基板２２９、コレクタ電極２２５ａ、ベース電極２２５ｂおよびエミッタ電極２２５ｃを備えている。前記積層構造体は、エミッタ層２２１およびベース層２２２、またはベース層２２２およびコレクタ層２２３に用いることができる。このようにして用いることにより、高温高周波特性により優れ、さらに、高温高耐圧等の半導体特性により優れた半導体装置を実現することができる。
【００３９】
前記半導体装置は、例えば電源装置を用いたシステム等に用いられる。前記電源装置は、公知の手段を用いて、前記半導体装置を配線パターン等に接続するなどして作製することができる。図４に電源システムの例を示す。図４は、複数の前記電源装置と制御回路を用いて電源システムを構成している。前記電源システムは、図５に示すように、電子回路と組み合わせてシステム装置に用いることができる。なお、電源装置の電源回路図の一例を図６に示す。図６は、パワー回路と制御回路からなる電源装置の電源回路を示しており、インバータ（ＭＯＳＦＥＴ  Ａ〜Ｄで構成）によりＤＣ電圧を高周波でスイッチングしＡＣへ変換後、トランスで絶縁及び変圧を実施し、整流ＭＯＳＦＥＴで整流後、ＤＣＬ（平滑用コイルＬ１，Ｌ２）とコンデンサにて平滑し、直流電圧を出力する。この時に電圧比較器で出力電圧を基準電圧と比較し、所望の出力電圧となるようＰＷＭ制御回路でインバータ及び整流ＭＯＳＦＥＴを制御する。
【実施例】
【００４０】
以下、本発明の実施例を説明するが、本発明はこれらに限定されるものではない。
【００４１】
１．成膜装置
図１を用いて、本実施例で用いたミストＣＶＤ装置１を説明する。ミストＣＶＤ装置１は、キャリアガスを供給するキャリアガス源２ａと、キャリアガス源２ａから送り出されるキャリアガスの流量を調節するための流量調節弁３ａと、キャリアガス（希釈）を供給するキャリアガス（希釈）源２ｂと、キャリアガス（希釈）源２ｂから送り出されるキャリアガス（希釈）の流量を調節するための流量調節弁３ｂと、原料溶液４ａが収容されるミスト発生源４と、水５ａが入れられる容器５と、容器５の底面に取り付けられた超音波振動子６と、成膜室７と、ミスト発生源４から成膜室７までをつなぐ供給管９と、成膜室７内に設置されたホットプレート８と、熱反応後のミスト、液滴および排気ガスを排気する排気口１１とを備えている。なお、ホットプレート８上には、基板１０が設置されている。
【００４２】
２．原料溶液の作製
塩化アンチモン水溶液０．０１ｍｏｌ／Ｌと塩化スズ水溶液０．２ｍｏｌ／Ｌとを混合し、これを原料溶液４ａとした。
【００４３】
３．成膜準備
上記２．で得られた原料溶液４ａをミスト発生源４内に収容した。次に、基板１０として、サファイア基板をホットプレート８上に設置し、ホットプレート８を作動させて基板温度を４５０℃にまで昇温させた。次に、流量調節弁３ａを開いて、キャリアガス源であるキャリアガス供給手段２ａからキャリアガスを成膜室７内に供給し、成膜室７の雰囲気をキャリアガスで十分に置換した後、キャリアガスの流量を０．５Ｌ／分に、キャリアガス（希釈）の流量を４．５Ｌ／分に調節した。なお、キャリアガスとして酸素を用いた。
【００４４】
４．半導体膜形成（第２の半導体膜）
次に、超音波振動子６を２．４ＭＨｚで振動させ、その振動を、水５ａを通じて原料溶液４ａに伝播させることによって、原料溶液４ａを霧化させてミスト４ｂを生成させた。このミスト４ｂが、キャリアガスによって、供給管９内を通って、成膜室７内に導入され、大気圧下、４５０℃にて、基板１０近傍でミストが熱反応して、基板１０上に半導体膜が形成された。この形成された半導体膜を第２の半導体膜とした。なお、第２の半導体膜の膜厚は１０ｎｍであった。
【００４５】
５．半導体膜形成（第１の半導体膜）
原料溶液として、臭化ガリウム水溶液（０．１ｍｏｌ／Ｌ）に臭化水素酸を体積比で１０％含有させた水溶液を用いたこと、キャリアガスの流量を１．０Ｌ／分、キャリアガス（希釈）の流量を４．０Ｌ／分としたこと、キャリアガスとして窒素を用いたこと、成膜温度を５１０℃としたこと以外は、上記４．と同様にして、半導体膜を第１の半導体膜として得た。なお、第１の半導体膜の膜厚は２０ｎｍであった。
【００４６】
（評価）
上記で得られた半導体膜について、Ｘ線回折装置を用いて、それぞれの結晶構造を測定評価した。結果を図７に示す。図７から明らかなとおり、第１の半導体膜は、ε―Ｇａ２Ｏ３であり、第２の半導体膜は、正方晶ＳｎＯ２であることがわかる。さらに、原子力顕微鏡（ＡＦＭ）で第１の半導体膜の膜表面を観察したところ、図８の通り、表面平滑性にも優れていた。なお、第１の半導体膜の表面粗さ（Ｒａ）は、１．２７ｎｍであった。
【産業上の利用可能性】
【００４７】
本発明の積層構造体は、表面平滑性に優れ、さらに、高温高周波特性に優れているので、半導体装置（例えば化合物半導体電子デバイス等）、電子部品・電気機器部品、光学・電子写真関連装置、工業部材などあらゆる分野に用いることができるが、特に、半導体装置等に有用である。
【符号の説明】
【００４８】
１    成膜装置
２ａ  キャリアガス源
２ｂ  キャリアガス（希釈）源
３ａ  流量調節弁
３ｂ  流量調節弁
４    ミスト発生源
４ａ  原料溶液
４ｂ  原料微粒子
５    容器
５ａ  水
６    超音波振動子
７    成膜室
８    ホットプレート
９    供給管
１０    基板
１１    排気口
１２１ａ  バンドギャップの広いｎ型半導体層
１２１ｂ  バンドギャップの狭いｎ型半導体層
１２１ｃ  ｎ＋型半導体層
１２４    半絶縁体層
１２５ａ  ゲート電極
１２５ｂ  ソース電極
１２５ｃ  ドレイン電極
１２８    緩衝層
２２１    エミッタ層
２２２    ベース層
２２３    コレクタ層
２２４    サブコレクタ層
２２５ａ  コレクタ電極
２２５ｂ  ベース電極
２２５ｃ  エミッタ電極
２２９    基板
【図１】
2019067907.tif 000002
【図２】
2019067907.tif 000003
【図３】
2019067907.tif 000004
【図４】
2019067907.tif 000005
【図５】
2019067907.tif 000006
【図６】
2019067907.tif 000007
【図７】
2019067907.tif 000008
【図８】
2019067907.tif 000009